СПОСОБ ПРОИЗВОДСТВА ВЫСОКОПОЛИМЕРИЗОВАННОЙ АРОМАТИЧЕСКОЙ ПОЛИКАРБОНАТНОЙ СМОЛЫ

1. Способ производства высокополимеризованной ароматической поликарбонатной смолы, который включает процесс глубокой полимеризации, где ароматический поликарбонат сшивают с алифатическим диольным соединением, имеющим температуру кипения 240°С или выше, посредством реакции перекрестной этерификации в присутствии катализатора перекрестной этерификации при пониженном давлении для повышения молекулярной массы.
2. Способ по п. 1, где указанное алифатическое диольное соединение представляет собой соединение, представленное следующей общей формулой (I):
[Химическая формула 1]
2
n
2
n
НО-(СН)-Q-(СН)-ОН (I),
где Q представляет собой углеводородную группу, содержащую 6-40 атомов углерода, которая может содержать ароматические кольца, и «n» представляет собой целое число 0-10 или «n» представляет собой целое число 1-10 в случае, когда Q не содержит алифатические углеводородные группы.
3. Способ по п. 2, где указанное алифатическое диольное соединение представляет собой любое из соединений, представленных следующими общими формулами (II)-(IV):
[Химическая формула 2]
2
n1
1
2
n1
НО-(СН)-Q-(СН)-ОН (II);
2
n2
2
2
n2
НО-(СН)-Q-(СН)-ОН (III);
2
n3
3
2
n3
НО-(СН)-Q-(СН)-ОН (IV),
1
2
3
где Q в приведенной выше формуле (II) представляет собой углеводородную группу, имеющую 6-40 атомов углерода, содержащую ароматическое(ие) кольцо(а), n1 в приведенной выше формуле (II) представляет собой целое число 1-10, Q в приведенной выше формуле (III) представляет собой линейную или разветвленную углеводородную группу, содержащую 6-40 атомов углерода, которая может содержать гетероциклическое(ие) кольцо(а), n2 в приведенной выше формуле (III) представляет собой целое число 1-10, Q в приведенной выше формуле (IV) представляет собой циклическую углеводородную группу, содержащую 6-40 атомов углерода, и n3 в приведенной выше формуле (IV) представляет собой целое число 0-10.
4. Способ по п. 3, где указанное алифатическое диольное соединение представляет собой соединение, представленное следующей общей формулой (II):
[Химическая формула 3]
2
n1
1
2
n1
НО-(СН)-Q-(СН)-ОН (II),
1
где Q представляет собой углеводородную группу, имеющую 6-40 атомов углерода, содержащую ароматическое(ие) кольцо(а), и n1 представляет собой целое число 1-10.
5. Способ по п. 4, где указанное алифатическое диольное соединение выбирают из группы, включающей:
4,4'-бис(2-гидроксиэтокси)бифенил),
2,2'-бис[(2-гидроксиэтокси)фенил]пропан,
9,9'-бис[4-(2-гидроксиэтокси)фенил]флуорен, флуоренгликоль и флуорендиэтанол.
6. Способ по любому из пп. 1-5, где указанное алифатическое диольное соединение добавляют в количестве от 0,01 до 1,0 моля на моль суммарного количества окончаний ароматического поликарбоната до указанной реакции перекрестной этерификации.
7. Способ по любому из пп. 1-5, где ароматический поликарбонат до указанной реакции перекрестной этерификации в процессе глубокой полимеризации, по меньшей мере, частично блокирован на концах.
8. Способ по п. 7, где ароматический поликарбонат до указанной реакции перекрестной этерификации представляет собой блокированный на концах предполимер, полученный взаимодействием ароматического дигидрокси-соединения с ди(сложный)эфиркарбонатом.
9. Способ по п. 7, где ароматический поликарбонат до указанной реакции перекрестной этерификации в процессе глубокой полимеризации имеет концентрацию концевых гидрокси-групп 1500 ч/млн или меньше.
10. Способ по любому из пп. 1-5, где средневесовую молекулярную массу (Mw) высокополимеризованной ароматической поликарбонатной смолы после реакции перекрестной этерификации в процессе глубокой полимеризации повышают на 5000 или больше по сравнению со средневесовой молекулярной массой ароматического поликарбоната до реакции перекрестной этерификации.
11. Способ по любому из пп. 1-5, где средневесовая молекулярная масса (Mw) ароматического поликарбоната до реакции перекрестной этерификации в процессе глубокой полимеризации составляет от 5000 до 60000.
о
12. Способ по любому из пп. 1-5, где реакцию перекрестной этерификации в процессе глубокой полимеризации проводят при температуре в интервале от 240 до 320С при пониженном давлении.
13. Способ по любому из пп. 1-5, где реакцию перекрестной этерификации в процессе глубокой полимеризации проводят при пониженном давлении в интервале от 13 до 0,01 кПа(абс.) (100-0,01 торр).
14. Способ по любому из пп. 1-5, который включает процесс производства предполимера, где блокированный на концах предполимер производят взаимодействием ароматического дигидрокси-соединения с ди(сложный)эфиркарбонатом, и процесс глубокой полимеризации, где указанный блокированный на концах предполимер сшивают с алифатическим диольным соединением, имеющим температуру кипения 240°С или выше, посредством реакции перекрестной этерификации в присутствии катализатора перекрестной этерификации при пониженном давлении для повышения молекулярной массы.
15. Высокополимеризованная ароматическая поликарбонатная смола, полученная способом по любому из пп. 1-14.
16. Высокополимеризованная ароматическая поликарбонатная смола по п. 15, которая имеет средневесовую молекулярную массу (Mw) 30000-100000.